(57)【要約】【課題】患者の口腔内粘膜面に簡易に適合可能な歯科用成形体及び歯科用樹脂材料を提供する。【解決手段】歯科用成形体は、口腔内に使用される所定形状を有し、ポリカプロラクトン、アクリル樹脂、粉末状シリカ、アスコルビン酸、酸化チタン、顔料及びステアリン酸亜鉛を含む。ポリカプロラクトンに対する重量比率は、それぞれアクリル樹脂が５〜３０％、粉末状シリカが５〜２５％、アスコルビン酸が０．３〜１．８％、酸化チタンが０．００１〜０．０２％、顔料が０．００１〜０．１％、ステアリン酸亜鉛が０．００１〜０．１％に設定されている。【選択図】図１
2019178098.tif 000002
【特許請求の範囲】
【請求項１】
所定形状を有し口腔内で使用されるポリカプロラクトンを含有する歯科用成形体であって、
アクリル酸エステル若しくはメタクリル酸エステルの重合体、又はアクリル酸エステルとメタクリル酸エステルとの共重合体から成るアクリル樹脂と、粉末状シリカとを有し、
前記ポリカプロラクトンに対する重量比率が５〜３０％の前記アクリル樹脂と、
前記ポリカプロラクトンに対する重量比率が５〜２５％の前記粉末状シリカと、
前記ポリカプロラクトンに対する重量比率が０．３〜１．８％のアスコルビン酸と、
前記ポリカプロラクトンに対する重量比率が０．００１〜０．０２％の酸化チタンと、
前記ポリカプロラクトンに対する重量比率が０．００１〜０．１％の顔料と、
前記ポリカプロラクトンに対する重量比率が０．００１〜０．１％のステアリン酸亜鉛と、
残部が前記ポリカプロラクトン及び不可避不純物と、を含むことを特徴とする歯科用成形体。
【請求項２】
所定形状を有し口腔内で使用されるポリカプロラクトンを含有する歯科用成形体であって、
アクリル酸エステル若しくはメタクリル酸エステルの重合体、又はアクリル酸エステルとメタクリル酸エステルとの共重合体から成るアクリル樹脂と、粉末状シリカとを有し、
前記ポリカプロラクトンに対する重量比率が１０〜２５％の前記アクリル樹脂と、
前記ポリカプロラクトンに対する重量比率が５〜２０％の前記粉末状シリカと、
前記ポリカプロラクトンに対する重量比率が０．３〜１．８％のアスコルビン酸と、
前記ポリカプロラクトンに対する重量比率が０．００１〜０．０２％の酸化チタンと、
前記ポリカプロラクトンに対する重量比率が０．００１〜０．１％の顔料と、
前記ポリカプロラクトンに対する重量比率が０．００１〜０．１％のステアリン酸亜鉛と、
残部が前記ポリカプロラクトン及び不可避不純物と、を含むことを特徴とする歯科用成形体。
【請求項３】
口腔内で使用される歯科用成形体に付随して使用されるポリカプロラクトンを含有する歯科用樹脂材料であって、
アクリル酸エステル若しくはメタクリル酸エステルの重合体、又はアクリル酸エステルとメタクリル酸エステルとの共重合体から成るアクリル樹脂と、粉末状シリカとを有し、
前記ポリカプロラクトンに対する重量比率５〜３０％の前記アクリル樹脂と、
前記ポリカプロラクトンに対する重量比率が５〜２５％の前記粉末状シリカと、
残部が前記ポリカプロラクトン及び不可避不純物と、を含むことを特徴とする歯科用樹脂材料。
【請求項４】
口腔内で使用される歯科用成形体に付随して使用されるポリカプロラクトンを含有する歯科用樹脂材料であって、
アクリル酸エステル若しくはメタクリル酸エステルの重合体、又はアクリル酸エステルとメタクリル酸エステルとの共重合体から成るアクリル樹脂と、粉末状シリカとを有し、
前記ポリカプロラクトンに対する重量比率が１０〜２５％の前記アクリル樹脂と、
前記ポリカプロラクトンに対する重量比率が５〜２０％の前記粉末状シリカと、
残部が前記ポリカプロラクトン及び不可避不純物と、を含むことを特徴とする歯科用樹脂材料。
【発明の詳細な説明】
【技術分野】
【０００１】
本発明は、歯科用成形体及び歯科用樹脂材料に関する。
【背景技術】
【０００２】
歯科用成形体として、義歯（入れ歯）の義歯床、歯冠補綴物、暫間被覆冠、人工歯等が知られている（例えば、下記特許文献１参照）。
【先行技術文献】
【特許文献】
【０００３】
【特許文献１】特許第５０５５３９７号公報
【発明の概要】
【発明が解決しようとする課題】
【０００４】
上記歯科用成形体を代表する義歯床は、歯科医師による印象採得（型取り）によって製作されるのが一般的である。ところが、顎の可動粘膜域の厚さ、硬さ等が一定でない等の理由から、この印象採得で得られる型の精度を高めることが困難であり、患者の個人差や施術者である歯科医師の熟練度の多少とも相まって、製作される義歯床が患者の口腔に対して不適合となる場合が多い。製作される義歯床が患者の口腔に対して不適合であると、患者の口腔内において安定した装着が見込めず、飲食時等に容易に離脱しやすくなる。
【０００５】
本発明の課題は、仮に印象採得の不正確性に起因して患者の口腔内において安定した装着が見込めない場合であっても、患者の口腔内粘膜面や歯肉に簡易に適合可能な歯科用成形体及び歯科用樹脂材料を提供することにある。
【課題を解決するための手段及び発明の効果】
【０００６】
このような課題を解決するために本発明の第一は、所定形状を有し口腔内で使用されるポリカプロラクトンを含有する歯科用成形体であって、アクリル酸エステル若しくはメタクリル酸エステルの重合体、又はアクリル酸エステルとメタクリル酸エステルとの共重合体から成るアクリル樹脂と、粉末状シリカとを有し、ポリカプロラクトンに対する重量比率が５〜３０％のアクリル樹脂と、ポリカプロラクトンに対する重量比率が５〜２５％の粉末状シリカと、ポリカプロラクトンに対する重量比率が０．３〜１．８％のアスコルビン酸と、ポリカプロラクトンに対する重量比率が０．００１〜０．０２％の酸化チタンと、ポリカプロラクトンに対する重量比率が０．００１〜０．１％の顔料と、ポリカプロラクトンに対する重量比率が０．００１〜０．１％のステアリン酸亜鉛と、残部がポリカプロラクトン及び不可避不純物と、を含むことを特徴とする。
【０００７】
上記した本発明の第一の更に望ましい発明は、所定形状を有し口腔内で使用されるポリカプロラクトンを含有する歯科用成形体であって、ポリカプロラクトンに対する重量比率が１０〜２５％のアクリル樹脂と、ポリカプロラクトンに対する重量比率が５〜２０％の粉末状シリカと、ポリカプロラクトンに対する重量比率が０．３〜１．８％のアスコルビン酸と、ポリカプロラクトンに対する重量比率が０．００１〜０．０２％の酸化チタンと、ポリカプロラクトンに対する重量比率が０．００１〜０．１％の顔料と、ポリカプロラクトンに対する重量比率が０．００１〜０．１％のステアリン酸亜鉛と、残部がポリカプロラクトン及び不可避不純物と、を含むことを特徴とする。
【０００８】
また、上記課題を解決するために本発明の第二は、口腔内で使用される歯科用成形体に付随して使用されるポリカプロラクトンを含有する歯科用樹脂材料であって、アクリル酸エステル若しくはメタクリル酸エステルの重合体、又はアクリル酸エステルとメタクリル酸エステルとの共重合体から成るアクリル樹脂と、粉末状シリカとを有し、ポリカプロラクトンに対する重量比率５〜３０％のアクリル樹脂と、ポリカプロラクトンに対する重量比率が５〜２５％の粉末状シリカと、残部がポリカプロラクトン及び不可避不純物と、を含むことを特徴とする。
【０００９】
上記した本発明の第二の更に望ましい発明は、口腔内で使用される歯科用成形体に付随して使用されるポリカプロラクトンを含有する歯科用樹脂材料であって、ポリカプロラクトンに対する重量比率が１０〜２５％のアクリル樹脂と、ポリカプロラクトンに対する重量比率が５〜２０％の粉末状シリカと、残部がポリカプロラクトン及び不可避不純物と、を含むことを特徴とする。
【００１０】
本発明に係る歯科用成形体及び歯科用樹脂材料（以下、両者を総称するときは歯科用成形体等という）は、樹脂成分としてポリカプロラクトンと、アクリル酸エステル若しくはメタクリル酸エステルの重合体、又はアクリル酸エステルとメタクリル酸エステルとの共重合体から成るアクリル樹脂と、粉末状シリカとを有し、アクリル樹脂のポリカプロラクトンに対する重量比率が５〜３０％とされ、また、粉末シリカのポリカプロラクトンに対する重量比率が５〜２５％とされ、残余の樹脂成分がポリカプロラクトンとされている。
【００１１】
アクリル樹脂は、その成分自体は周知のものである。メタクリル酸エステルの重合体（メタクリル樹脂）としては、メタクリル酸メチル（メチルメタクリレート：略称ＭＭＡ）、メタクリル酸エチル（エチルメタクリレート：略称ＥＭＡ）の重合体などがある。また、アクリル酸エステルの重合体としては、アクリル酸メチル（メチルアクリレート：略称ＭＡ）、アクリル酸エチル（エチルアクリレート：略称ＥＡ）の重合体などがある。アクリル酸エステルとメタクリル酸エステルとの共重合体は、それら両エステルを共重合させたものである。
【００１２】
粉末状シリカ（フィラー）は、歯科用成形体等の材料の粘度や、ポリカプロラクトンの含有と相まって硬度、曲げ強度等に影響を与える。粉末状シリカは、不定形、球形又は綿状をなし、例えば１〜１００ｎｍ程度の粒子径を有する。
【００１３】
これにより、本発明に係る歯科用成形体等は、融点が６０〜８５℃程度となる一方で、常温時は高い曲げ強度及び引張強度を有するものとなる。このため、歯科医師が、例えば本発明に係る歯科用成形体としての義歯床を患者の口腔内へ装着する場合は、７０〜７５℃程度の湯に３０秒程浸漬し、軟化状態となった義歯床を患者の口腔内粘膜面に強く押し当てれば、義歯床の内面（裏面）を口腔内粘膜面の形状に適合（顎堤に適合）させることが可能となる。したがって、印象採得における欠点を補うことが可能となる一方で、患者に対して印象採得をしなくても、患者の口腔内粘膜面に適合した、吸着力の高い義歯床を簡易に製作することが可能となる。
【００１４】
また、患者自身が歯科用樹脂材料を７０〜７５℃程度の湯に３０秒程浸漬し、軟化状態となった歯科用樹脂材料を既存の義歯の内面（裏面）に貼り付けた状態で口腔内粘膜面に強く押し当てれば、その吸着作用により義歯の口腔内からの離脱を良好に防止することが可能となる。つまり、本発明に係る歯科用樹脂材料は、いわゆる入れ歯安定剤の代用とすることが可能である。
【００１５】
上述したとおり、本発明に係る歯科用成形体等は、少なくとも４５％程度のポリカプロラクトンを含有している。ポリカプロラクトンは、生分解性樹脂材料であり、部分結晶性（準結晶性高分子）を有し、他の非結晶性樹脂とは化学的に強固な接合が可能である。ところが、そのホモポリマー単独の成形体を口腔内で使用した場合には、酸化による加水分解が著しく、短期間の使用に留まらざるを得ない。一方、融点が低く（約６０℃）、その温度以上の湯に浸せば形状を自由に変化させ得るという特性を有している。本願発明は、このようなポリカプロラクトンの欠点を解消しつつ、その特性を生かすことで口腔内での長期の使用が可能な歯科用成形体等を知見するに至ったものである。
【００１６】
また、本発明に係る歯科用成形体等は、上記アクリル樹脂のポリカプロラクトンに対する重量比率が５〜３０％とされ、粉末状シリカのポリカプロラクトンに対する重量比率が５〜２５％とされている。好ましくは、アクリル樹脂のポリカプロラクトンに対する重量比率が１０〜２５％、粉末状シリカのポリカプロラクトンに対する重量比率が５〜２０％である。アクリル樹脂と粉末状シリカとの両者のポリカプロラクトンに対する重量比率で言うと、２０〜４０％であると効果的であり、３０〜３５％であると、より一層効果的である。
【００１７】
アクリル樹脂のポリカプロラクトンに対する重量比率が５〜３０％であり、残余の樹脂成分がポリカプロラクトンであると、口腔内でのポリカプロラクトンの加水分解による樹脂劣化を防止し、歯科用成形体等の人体に対する硬さの適切化を図りつつ、口腔内に装着した場合の剥離、割れといった剥離破折の発生を防止し、しかも融点の上昇を抑制することができる。本発明に係る歯科用成形体等では、融点が６５〜８０℃程度となっている。これらの効果は、アクリル樹脂のポリカプロラクトンに対する重量比率が５〜３０％、粉末状シリカのポリカプロラクトンに対する重量比率が５〜２５％であると効果的であり、その重量比率がアクリル樹脂が１０〜２５％、粉末状シリカが５〜２０％であると、より一層効果的である。
【００１８】
アクリル樹脂のポリカプロラクトンに対する重量比率が５％に満たないと、ポリカプロラクトンの加水分解による樹脂劣化が発生しやすくなる。一方、アクリル樹脂のポリカプロラクトンに対する重量比率が３０％を超えると、非結晶性樹脂で製作される義歯床体の場合には化学的接合力が弱まり剥離破折が発生するおそれが高まって歯科用成形体としては不向きな特性となる。また、融点が上昇することで形状を変化させるための作業性が悪くなる。
【００１９】
本発明に係る歯科用成形体等の添加成分の一つであるアスコルビン酸は、歯科用成形体等の酸化を防止し耐久性を向上させることができ、ひいては歯科用成形体等を口腔内の環境に適合させ、それらの機能を長期的に維持させることができる。ポリカプロラクトンに対する重量比率が０．３％に満たないと、酸化防止の役割を十分に果たすことができない。他方、重量比率が１．８％を超えるとその効果は飽和する。そこで、ポリカプロラクトンに対するアスコルビン酸の重量比率を０．３〜１．８％に設定した。好ましくは、０．６〜１．２％である。
【００２０】
歯科用成形体を口腔内の歯肉等の色に近づける場合には、樹脂がピンク色に染色される。酸化チタン及び顔料（例えば、赤系顔料）は、色付け（発色）のために添加される。例えば、実際の歯肉に近い色（ピンク色）を生じさせるには、赤系顔料と酸化チタン（白系）との混合比が調整される。
【００２１】
酸化チタン及び顔料の含有量は、主に染色をどのようにするかによって定められる。酸化チタンは、ポリカプロラクトンに対する重量比率が０．００１〜０．０２％である。この重量比率が０．００１％未満であると、顔料に対する色調整の役割が果たせない。他方、０．０２％を超えると逆に色調整の機能を逸脱し、樹脂材料の強度等の物性を阻害する。そこで、歯科用成形体を口腔内の歯肉等の色に近づける場合、ポリカプロラクトンに対する酸化チタンの重量比率を０．００１〜０．０２％に設定した。好ましくは、０．００３〜０．０１％である。
【００２２】
顔料（例えば、赤系）は、ポリカプロラクトンに対する重量比率が０．００１〜０．１％である。この重量比率が０．００１％未満であると、歯肉に近い色にする染色効果が得られない。他方、０．１％を超えると却って目的とする染色性を損なうとともに、樹脂材料の物性上も好ましくない。そこで、歯科用成形体を口腔内の歯肉等の色に近づける場合、ポリカプロラクトンに対する顔料の重量比率を０．００１〜０．１％に設定した。好ましくは、０．００１〜０．００８％である。
【００２３】
ステアリン酸亜鉛は、酸化チタン、顔料及びポリカプロラクトン樹脂を均一に混ぜる撹拌性、ひいては均一に発色させる均一染色性に寄与し、添加剤相互の撹拌性及び混合性を向上させる。このステアリン酸亜鉛は、顔料（例えば、赤系顔料）が添加されている場合には、ポリカプロラクトンに対する重量比率が０．００１〜０．１％である。この重量比率が０．００１％未満であると、染色における撹拌性及び混合性を向上させる効果が期待できない。他方、０．１％を超えると、撹拌及び混合自体が困難になる。そこで、歯科用成形体を口腔内の歯肉等の色に近づける場合、ポリカプロラクトンに対するステアリン酸亜鉛の重量比率を０．００１〜０．１％に設定した。好ましくは、０．００１〜０．０５％である。なお、ステアリン酸亜鉛に加えて又は代えて、例えばステアリン酸マグネシウムを使用しても同様な効果を得ることができる。
【００２４】
このようにステアリン酸亜鉛、酸化チタン及び顔料を添加することで、歯科用成形体にふさわしい染色が可能となり、更には射出成形時の樹脂の流動性が増すようになって、歯科用成形体の細部の再現度が向上する。その上、口腔内で歯科用成形体を着脱させる場合には、上記の添加剤により患者の口腔内の残存組織及び歯牙と、歯科用成形体との間の摩擦による抵抗を軽減でき、滑りが良好となる。その結果、患者の口腔内で歯科用成形体の装着及び取外しが容易になる。
【００２５】
歯科用成形体としては、例えば義歯床（ぎししょう）、歯冠補綴物、暫間被覆冠（ざんかんひふくかん）及び歯科矯正器具から選ばれたいずれか１の形態を有するものとすることができる。
【００２６】
義歯床は、例えば総義歯の義歯床、部分義歯の義歯床であり、人工歯を支持するとともに、口腔内への装着部としての機能を果たす。より具体的には、針金（口腔内維持装置：クラスプとも言う）及び金属を使用しない有床義歯床（ノンクラスプ義歯床）などを含む。このような義歯床では、一般に歯肉の色に対応してピンク色に着色され、その着色のために赤系顔料が用いられ、これに混ざり合う白系添加剤として酸化チタンが用いられる。また、赤系顔料に対して、くすんだ色添加剤として酸化鉄を加え、実際の歯肉の色に近い自然な色を出すこともできる。
【００２７】
歯冠補綴物は、患者の前歯に貼り合わせ審美性を高める非常に薄い補綴物（審美ラミネート）や、歯が大きく壊れた場合に修復する修復物であり、歯の全部又は一部を修復するインレー、人工歯冠クラウン（被覆冠）、抜けた歯の隣の歯を削って支台歯にして橋渡しをするようにして被せるブリッジ等を含む。また、歯冠修復材は口腔内で直接的に破折破損した人工歯冠や天然歯冠を修復する材料であり、本発明品は歯冠修復材として活用することが可能である。
【００２８】
歯冠補綴物、暫間被覆冠及び歯科矯正器具の場合には、必ずしも歯肉の色に対応する赤系色に着色する必要はないが、そのものの存在を目立ちにくくする等の目的がある場合には、義歯床と同様に歯肉に対応する着色を施すことができる。暫間被覆冠及び歯科矯正器具を歯肉の色に対応させない場合には、所望の色の顔料を酸化チタンや酸化鉄とともに用いて、適宜の色に着色すればよい。
【００２９】
暫間被覆冠は、長時間装着でなく一定の限られた間（暫間）に使用される、例えばマウスピース、抜歯後に仮に装着する仮歯、インプラントの施術後にインプラントが安定するまで被せる被覆冠等である。歯科矯正器具は、例えば上顎と下顎のかみ合わせの矯正、歯床の矯正、歯並びや歯の角度の矯正等のために口腔内に装着されるものである。
【００３０】
その他にも部分床義歯（部分入れ歯）を維持するための維持装置（クラスプ）、上顎の奥歯の間を橋渡しする装置（パラタルバー）等の代用品として本発明の歯科用成形体を用いることが可能である。
【００３１】
上記の義歯床、歯冠補綴物、暫間被覆冠、歯科矯正器具等の歯科用成形体を、ポリカプロラクトンを主成分とする樹脂製とすることで、金属アレルギーの心配が解消する。また、吸水性が極めて低いために含水しにくく、雑菌停滞もないため衛生的である。一方、ポリアミド、ナイロン製の、例えばノンスクラプ義歯（針金、金属を留め金として使用しない義歯床）の場合には、人工歯と義歯床との間の接着力が十分でないために人工歯と義歯床の境に食物残渣が侵入停滞して雑菌が繁殖することで非衛生的になりがちである。これに対して、本発明に係る歯科用成形体であれば、溶剤を使用して人工歯と義歯床とを化学的に結合させることが可能であり、雑菌の効果的に繁殖を抑えることが可能である。
【００３２】
なお、本発明に係る歯科用成形体に対して、歯科用成形体の表面に接着した状態で表面を被覆して位置するアクリル樹脂又はエポキシ樹脂のコーティング層を設けてもよい。これによれば、歯科用成形体の表面をアクリル樹脂又はエポキシ樹脂で覆うことができ、患者の口腔内で歯科用成形体の表面が粗造になるのを抑制できる。また、コーティング層がアクリル樹脂又はエポキシ樹脂であるため、ポリカプロラクトンにコーティング層を接着させることも可能となる。具体的には、アクリル系、エポキシ系の既存の歯科用表面滑沢剤を使用することで、歯科用成形体の表面が粗造になるのを抑制することができる。
【００３３】
また、本発明に係る歯科用成形体は、寸法の安定性に優れているため、歯科医師が採取する歯型（印象）に対して精密に適合させることが可能であり、特にノンスクラプ義歯の場合には、装着感に優れたものを患者に提供できる。本発明に係る歯科用成形体は、弾性率も高く、義歯床としての安定性にも優れている。
【００３４】
以上のような本発明に係る歯科用成形体は、ペレット状、シート状、ブロック状等の各種形態の樹脂材料を溶融し、例えば射出成形や填入圧成形により製造される。本発明に係る歯科用成形体は、ポリカプロラクトン及びアクリル樹脂を溶融若しくは混和して製造される。これにより、人体に樹脂アレルギーを発生させるアクリル樹脂のみを材料とした場合と異なり、人体に樹脂アレルギーを発生させない。同様に、ビスフェノールＡ等を溶出させるポリカーボネート樹脂等を材料とした場合と異なり、ビスフェノールＡなどの溶出のない安全性に優れた歯科用成形体を製造することが可能となる。そして、本発明に係る歯科用成形体は、他の樹脂との接着力を十分に確保し得るものであり、かつ患者の口腔内の環境に適合し得るものである。
【００３５】
本発明に係る歯科用樹脂材料は、例えば義歯床裏装材や義歯床補修材、義歯床補強材、歯冠補綴材及び歯冠修復材として使用することができる。義歯床裏装材は義歯床の高さを再調整する等の機能を果たし、義歯床補修材は義歯床の傷んだ部位を修復する機能を果たし、義歯床補強材は義歯床において強度が不足する部位を強化する機能を果たす。義歯床裏装材は義歯床の内面側（口腔内粘膜面、歯肉側）に設けられるため、着色に関して特に制限はない。義歯床補修材及び義歯床補強材については、義歯床の内面側に設けられるときは、義歯床補修材と同様、着色に関して特に制限はないが、義歯床の外面側に設けられるときは、口腔粘膜や歯肉の色に対応する着色を施すことができる。
【００３６】
また、本発明に係る歯科用成形体としての義歯床であるか、あるいはＰＭＭＡ（ポリメチルメタクリレート）、ＰＥＴ（ポリエチレンテレフタレート）、ＰＳＵ（ポリスルフォン）樹脂等の非晶性樹脂製の義歯床体に、本発明に係る歯科用樹脂材料としての義歯床裏装材により内面裏装が施されている場合には、義歯床裏装材の軟化温度が７０〜７５℃程度であるため、患者自ら７０〜７５℃程度の湯に浸漬して義歯床内面を軟化させ、その軟化状態のまま口腔内で強く押し当てることで、義歯床体を口腔内に装着することができる。
【００３７】
なお、ＰＭＭＡのみから成る非晶性樹脂製の義歯床体に、本発明に係る歯科用樹脂材料としての義歯床裏装材により内面裏装を施す場合には、例えばジクロメタンプライマーやアクリル系モノマーを接合部に塗布することで、化学的に強固に接合することが可能である。また、本発明に係る歯科用樹脂材料としての義歯床裏装材は、強固に接合する特性を有しているため、軟化により増量させることも可能である。
【００３８】
また、ＰＭＭＡのみから成る従来の義歯床に、本発明に係る歯科用樹脂材料としての義歯床補強材を使用した場合には、破折しやすいという従来の義歯床の欠点を良好に解消することが可能である。さらに、本発明に係る歯科用成形体としてノンスクラプ義歯（針金、金属を留め金として使用しない義歯床）を作製した場合には、作製した成形物を築造して補修することが可能である。例えば、ノンスクラプ義歯の作製後に、患者に顎堤吸収（欠損部顎堤の形態的変化）が発生した場合、歯科医師自らがその義歯床の形状を軟化により変化させ、あるいは本発明に係る歯科用樹脂材料としての義歯床裏装材を用いて義歯床内面の形状等を築造して補修することで、簡易的に適合精度を上げることが可能である。
【００３９】
ところで、患者の使用している義歯床が本発明に係る歯科用成形体ではない場合、あるいは患者の使用しているＰＭＭＡ樹脂製等の義歯床体が、本発明に係る歯科用樹脂材料としての義歯床裏装材により内面裏装の施されたものでない場合には、患者自ら既存の入れ歯安定剤を用いて義歯床体の口腔内における安定化を図るのが一般的である。
【００４０】
この場合、本発明に係る歯科用樹脂材料としての義歯床安定材を患者自ら７０〜７５℃程度の湯に浸漬して軟化させ、その軟化状態で患者の使用している義歯床の内面（裏面）に貼り付けて口腔粘膜面に強く押し当てることにより、義歯床体を口腔内に装着することができる。本発明に係る歯科用樹脂材料としての義歯床安定材は、装着感に優れ、かつ義歯床としての安定性を十分に確保し得るものである。
【図面の簡単な説明】
【００４１】
【図１】本発明の歯科用成形体としての部分義歯を示す図。
【図２】図１の部分義歯を人の口腔内に装着した例を示す図。
【図３】本発明の歯科用成形体としての歯冠補綴物の一例であるクラウンを示す図。
【図４】本発明の歯科用成形体としての歯冠補綴物の一例である審美ラミネートを示す図。
【図５】図４の審美ラミネートを人の前歯に装着した例を示す図。
【図６】本発明の歯科用成形体としての歯科矯正器具の一例を示す図。
【図７】図６の歯科矯正器具を人の口腔内に装着した例を示す図。
【図８】本発明の歯科用成形体としての暫間被覆冠の一例であるマウスピースを示す図。
【図９】本発明の歯科用樹脂材料としての義歯床補修材の使用例を示す図。
【図１０】本発明の歯科用樹脂材料としての義歯床安定材の使用例を示す図。
【図１１】本発明の歯科用樹脂材料としての義歯床安定材の使用例を示す図。
【発明を実施するための形態】
【００４２】
図１〜図８は本発明の歯科用成形体の実施例を示したものであり、図１は部分義歯１の義歯床１ａ（符号１ｂは人工歯）の例を、図２はその部分義歯１を人の口腔内に装着した例を示す。図３はクラウン２（歯冠補綴物）の例を、図４は審美ラミネート３（歯冠補綴物）の例を、図５はその審美ラミネート３を人の前歯に装着した例を示す。図６は歯科矯正器具４の例を、図７はその歯科矯正器具４を人の口腔内に装着した例を示す。図８はマウスピース５（暫間被覆冠）の例を示す。
図９〜図１１は本発明の歯科用樹脂材料の実施例を示したものであり、図９は義歯床補修材６ａの使用例（符号６は総義歯）を、図１０は義歯床安定材６ｂが装着された総義歯６の例を、図１１は同じく義歯床安定材６ｂが装着された総義歯７の例を示す。
【００４３】
次に、このような各種の歯科用成形体を製造するための歯科用樹脂材料の実施例を説明する。
【００４４】
まず、重量比率でメタクリル酸エステル、例えばＰＭＭＡのポリマー７０％に、未重合のアクリルモノマー、例えばＭＭＡを重合させてアクリル樹脂（不可避不純物を含む）を得た。なお、メタクリル酸エステルに代えてアクリル酸エステルを用いてもよいし、あるいはアクリル酸エステルとメタクリル酸エステルとの共重合体を用いてもよい。
【００４５】
次に、ε−カプロラクトン［Ｃ６Ｈ１０Ｏ２］（「２−オキセパノン」ホモポリマー）の合成によって得られたポリカプロラクトン（ＰＣＬ）と、そのポリカプロラクトン（ＰＣＬ）に対する重量比率が１５％の上記アクリル樹脂とを更に共重合させて共重合ポリカプロラクトンを精製した。得られた共重合ポリカプロラクトンに対し、上記ポリカプロラクトン（ＰＣＬ）に対する重量比率がそれぞれ、アスコルビン酸０．８％、酸化チタン０．００９％、赤系顔料（例えば、法定色素であるアルミニウムレーキやベンガラ等の有機及び無機顔料等の中から１つ又は複数を選択）０．００３％、ステアリン酸亜鉛０．０１８％となるように調整した。
【００４６】
義歯床歯肉部に用いられる場合、具体的には、ポリカプロラクトン（ＰＣＬ）（５０ｋｇ）に対し、アクリル樹脂が２０％（１０ｋｇ）、粉末状シリカが１５％（７．５ｋｇ）、アスコルビン酸が０．８％（４００ｇ）、酸化チタンが０．００９％（４．５ｇ）、赤系顔料が０．００３％（１．５ｇ）、ステアリン酸亜鉛が０．０１８％（９ｇ）である。
【００４７】
以上の各材料（共重合ポリカプロラクトン、アスコルビン酸、酸化チタン、赤系顔料及びステアリン酸亜鉛）を押出機により混ぜ合わせ、色付きのペレット状の歯科用樹脂材料（歯肉等の代わりとなる歯科用成形体を製造するのに用いる歯科用樹脂材料）を得た。なお、これらの歯科用樹脂材料には、ポリカプロラクトンに対する重量比率で極僅かな不可避不純物が混入するが、本発明の本質的要件及び効果とは関係がなく、これらに影響を及ぼすことはない。
【００４８】
精製した歯科用樹脂材料により、図１〜図８に示す義歯床１ａ、クラウン２（歯冠補綴物）、審美ラミネート３（歯冠補綴物）、歯科矯正器具４、マウスピース５（暫間被覆冠）等の歯科用成形体が成形される。このような歯科用成形体を成形する際には、射出成形法、コンプレッション成形法及び真空加圧成形法等のいずれでも、一般汎用成形機を使用して容易に加工が可能である。なお、図１に示す義歯床１ａと人工歯１ｂは、溶剤を使用して化学的に結合させることで、義歯床１ａと人工歯１ｂの境に食物残滓が侵入停滞して雑菌が繁殖することを抑制することができる。
【００４９】
射出成形により本発明に係る歯科用成形体を製造する場合、例えばペレット状の歯科用樹脂材料を汎用樹脂成形機のバレルに入れ、ファーネス温度を７０〜１００℃に設定し原料を軟化・溶解させて射出成形を行う。この歯科用樹脂材料には、ステアリン酸亜鉛が配合されているため、樹脂流動性が高く、成形体の細部に至るまで精密に再現することが可能である。
【００５０】
また、上記した歯科用樹脂材料は、図９〜図１１にそれぞれ示すように、義歯床補修材６ａ、義歯床安定材６ｂ，６ｂとしても使用することができる。この場合は、特別な形状に成形する必要がなく、例えば四角形の板状等に成形し、使用時に軟化させて総義歯６，７に装着すればよい。
【００５１】
以上のような歯科用成形体及び歯科用樹脂材料は、次に列挙するように極めて有利な特長・特性を備えている。
【００５２】
１．人体での樹脂アレルギー反応が無い。
２．内分泌撹乱作用物質であるビスフェノールＡの溶出がないため、人体に使用しても安全性が高い。
３．全ての添加剤に対して、この樹脂成分は口腔内での溶出がないため安全性が高く、また、添加剤、顔料についても安全面で心配はない。
４．義歯床の審美的自然感を増すために、成形体中に人間の口腔内の血管を模した色に着色されたポリエステル繊維体が埋設されてもよい。
５．ステアリン酸亜鉛を添加剤として配合することにより、樹脂染色時において顔料が全てにまんべんなく混ざり、染色性が非常に高まる。
６．ステアリン酸亜鉛を配合することにより、樹脂自体の表面の滑沢度が増し、滑りが良くなるため、義歯床体の脱着に有効的である。
７．酸化チタンを添加剤として配合することにより、義歯床染色時において人体歯肉に合った自然観のある色合いを再現できる。
８．本発明に係る歯科用成形体によれば、従来から使用されている歯科用成形樹脂材料（ポリカーボネート、ポリアミド、ナイロン、アクリル等）に比べ、機械的強度、曲げ強度、耐熱性が同等あるいは優れているため、義歯床の破折も生じにくく、かつ非常にコンパクトで口腔内での違和感のない義歯床製作が可能であり、吸水性も従来からの樹脂材料に比べ非常に低いため、吸水による雑菌の繁殖や樹脂物性劣化が極めて少ない。
９．本発明に係る歯科用成形体等は、空気中の水分を吸収しにくいため、常温での保管状態においても問題がなく、射出成形時においても水分を除去するために熱乾燥させる必要もなく、作業効率性においても優れている。
１０．本発明に係る歯科用成形体等は、約７０〜７５℃の温度で軟化することが可能であるため、形状を自由に変えることができ、粘膜面や歯頚、成形歯牙の形態に簡易的に適合させることが可能である。
【００５３】
以上のような本発明に係る歯科用成形体（歯肉等の代わりとなる歯科用成形体）について評価試験を行い、その結果を表１に示した。
【００５４】
【表１】
2019178098.tif 000003
【００５５】
表１に示されるように、例えば繰返し折曲げ試験においては、吸水前後を測定した結果、本発明品ではともに他の歯科用樹脂材料（ポリプロピレンを除くポリアミド及びポリカーボネート）よりも優れた結果が得られた。例えば吸水前の繰返し折曲げ試験で、ポリカーボネートは５回で折れ、ポリアミドは１２０回で折れたが、本発明品では、２００回の折曲げでも裂け目や折損は生じなかった。
【００５６】
また，吸水後の繰返し折曲げ試験では、ポリカーボネートは６回で折れ、ポリアミドは１１８回で折れたが、本発明品では、２５０回で裂け目なしであった。また本発明の樹脂材料（成形体）においては曲げ強度が１５０ＭＰａ、伸度１５ｍｍ以上、吸水率０．０５〜０．２ｗｔ％であり、非常に良好な数値が得られた。その他、作業性、着色等の実験結果も、添付するように良好な結果が得られた。
【００５７】
着色の試験に関して補足すれば、表１の下から２段目の「着色ΔＥカレー」とは、カレー粉を溶解した湯中に３７℃で１週間、試料としての樹脂片を浸漬し、その後試料の樹脂片を取り出して、専用の試験機でカレー粉溶液によってどれだけ着色されたかを検査し、その検査結果を数値化したものである。数値が小さいほど着色の程度が低い、換言すれば変色が少ないことを意味する。また、「着色ΔＥフクシン」とは、カレー粉の代わりに着色料のフクシンを用いて同様の検査を行ったものであり、検査数値が小さいほど変色が少ないことを意味する。これらの結果から明らかなように、本発明品では「着色ΔＥカレー」の検査値が１．２９、「着色ΔＥフクシン」の検査値が５であって、ポリアミド、ポリカーボネートの検査値に比べて充分小さく、変色しにくいことがわかる。
【符号の説明】
【００５８】
１  部分義歯
１ａ  義歯床
２  クラウン（歯冠補綴物）
３  審美ラミネート（歯冠補綴物）
４  歯科矯正器具
５  マウスピース（暫間被覆冠）
６，７  総義歯
６ａ  義歯床補修材
６ｂ  義歯床安定材
【図１】
2019178098.tif 000004
【図２】
2019178098.tif 000005
【図３】
2019178098.tif 000006
【図４】
2019178098.tif 000007
【図５】
2019178098.tif 000008
【図６】
2019178098.tif 000009
【図７】
2019178098.tif 000010
【図８】
2019178098.tif 000011
【図９】
2019178098.tif 000012
【図１０】
2019178098.tif 000013
【図１１】
2019178098.tif 000014